(57)【要約】      （修正有）【課題】優れた透明性、高耐熱性等を有するポリイミドを提供する。【解決手段】下記化学式（１）中のＸが下記化学式（２）で表される群から選択される下記化学式（１）の単位構造を有するポリイミド前駆体であって、このポリイミド前駆体から得られるポリイミドが、厚さ１０μｍのフィルムでの波長４００ｎｍの光透過率が７５％以上であることを特徴とするポリイミド前駆体。2013028796.tif 0000142013028796.tif 000015【選択図】なし【特許請求の範囲】
【請求項１】
下記化学式（１）中のＸが下記化学式（２）で表される群から選択される下記化学式（１）の単位構造を有するポリイミド前駆体であって、
このポリイミド前駆体から得られるポリイミドが、厚さ１０μｍのフィルムでの波長４００ｎｍの光透過率が７５％以上であることを特徴とするポリイミド前駆体。
【化１】
2013028796.tif 000009
〔式（１）中、Ｒ１、Ｒ２はいずれも独立に、水素原子、炭素数１〜６のアルキル基又は炭素数３〜９のアルキルシリル基を表す。〕
【化２】
2013028796.tif 000010
〔式（２）中、Ｒ３〜Ｒ９はそれぞれ独立に水素原子、メチル基及びトリフルオロメチル基よりなる群から選択される１種以上を示す。〕
【請求項２】
前記化学式（１）中のＸが前記化学式（２）で表される群から選択される単位構造を２種以上有することを特徴とする請求項１に記載のポリイミド前駆体。
【請求項３】
前記化学式（１）中のＸが前記化学式（２）で表される群から選択される単位構造を５０モル％以上有することを特徴とする請求項１又は２に記載のポリイミド前駆体。
【請求項４】
前記化学式（１）中のＸが前記化学式（２）で表される群から選択される前記化学式（１）中の単位構造を７０モル％以上、下記化学式（３）で表される単位構造を３０モル％以下有することを特徴とする請求項３に記載のポリイミド前駆体。
【化３】
2013028796.tif 000011
〔式（３）中、Ｚは２価の基を表し、Ｒ１０、Ｒ１１はいずれも独立に、水素原子又は、炭素数１〜６のアルキル基、炭素数３〜９のアルキルシリル基であり、Ｙは下記化学式（４）の構造の４価の基を表す。〕
【化４】
2013028796.tif 000012
【請求項５】
３０℃、０．５ｇ／ｄＬのＮ，Ｎ−ジメチルアセトアミド溶液における対数粘度が０．２ｄＬ／ｇ以上であることを特徴とする請求項１〜４いずれかに記載のポリイミド前駆体。
【請求項６】
得られたポリイミドの複屈折率が０．０１以下であることを特徴とする請求項１〜５いずれかに記載のポリイミド前駆体。
【請求項７】
請求項１〜６いずれかに記載のポリイミド前駆体を用いたポリイミド前駆体溶液組成物。
【請求項８】
下記化学式（５）中のＸが前記化学式（２）で表される群から選択される単位構造を有するポリイミドであって、
このポリイミドが、厚さ１０μｍのフィルムでの波長４００ｎｍの光透過率が７５％以上であることを特徴とするポリイミド。
【化５】
2013028796.tif 000013
【請求項９】
複屈折率が０．０１以下であることを特徴とする請求項８に記載のポリイミド。
【請求項１０】
請求項１〜６のいずれかに記載のポリイミド前駆体から得られるポリイミド、請求項７に記載のポリイミド前駆体溶液組成物から得られるポリイミド、及び請求項８又は９に記載のポリイミドのいずれかのポリイミドを用いたポリイミド溶液組成物。
【請求項１１】
請求項１〜６のいずれかに記載のポリイミド前駆体、請求項７に記載のポリイミド前駆体溶液組成物、請求項８又は９に記載のポリイミド、及び請求項１０に記載のポリイミド溶液組成物のいずれかを用いて得られたポリイミドフィルム。
【請求項１２】
請求項１〜６のいずれかに記載のポリイミド前駆体、請求項７に記載のポリイミド前駆体溶液組成物、請求項８又は９に記載のポリイミド、及び請求項１０に記載のポリイミド溶液組成物のいずれかを用いて形成させたことを特徴とするディスプレイ用、タッチパネル用、または太陽電池用の基板。
【請求項１３】
請求項１〜６のいずれかに記載のポリイミド前駆体、請求項７に記載のポリイミド前駆体溶液組成物、請求項８又は９に記載のポリイミド、及び請求項１０に記載のポリイミド溶液組成物のいずれかを用いて得られた成形品。
【発明の詳細な説明】
【技術分野】
【０００１】
本発明は、高い透明性、高耐熱性を有するポリイミド、もしくはそれらの前駆体等に関する。
【背景技術】
【０００２】
近年、高度情報化社会の到来に伴い、光通信分野の光ファイバーや光導波路等、表示装置分野の液晶配向膜やカラーフィルター用保護膜等の光学材料の開発が進んでいる。特に表示装置分野で、ガラス基板代替として軽量でフレキシブル性に優れたプラスチック基板の検討が行なわれたり、曲げたり丸めたりすることが可能なディスプレイの開発が盛んに行われているおり、その様な用途に用いることができる、より高性能の光学材料が求められている。
【０００３】
一般に、ポリイミドは分子内共役や電荷移動錯体の形成により本質的に黄褐色に着色する。その解決策として、例えばフッ素を導入したり、主鎖に屈曲性を与えたり、嵩高い側鎖を導入するなどして電荷移動錯体の形成阻害し透明性を発現させる方法が提案されている（非特許文献１）。また、原理的に電荷移動錯体を形成しない半脂環式または全脂環式ポリイミド樹脂を用いることにより透明性を発現させる方法も提案されている（特許文献１〜３、非特許文献２）。
【０００４】
特に、ジアミン成分として、トランス−１,４−ジアミノシクロヘキサン類、テトラカルボン酸成分として、３，３’，４，４’−ビフェニルテトラカルボン酸二無水物を用いた半脂環式ポリイミドは、透明性を維持しつつ、高耐熱性、低熱線膨張係数を兼ね備えることが知られている（特許文献３）。この半脂環式ポリイミドから得られる膜の透明性は比較的高いものの、光学材料としての用途を考えた場合には複屈折率が大きいため、画像が二重に見えたり、色がぼやけたりしてしまうということもあった（非特許文献２）。
【０００５】
また、酸二無水物に４，４’−（ジメチルシランジイル）ジフタル酸二無水物、ジアミンにオキシジアニリンを用いたポリイミドの報告がなされている（非特許文献３）。このポリイミドから得られる膜は比較的透明で耐熱性も高い。しかしながら、十分な透明性を有しているとは言いがたい。
【０００６】
以上のように、ポリイミドにおいて優れた透明性、高耐熱性を有することが強く求められ、低複屈折率等を求められることもあった。
【先行技術文献】
【特許文献】
【０００７】
【特許文献１】特開２００２−３４８３７４号公報
【特許文献２】特開２００５−１５６２９号公報
【特許文献３】特開２００２−１６１１３６号公報
【非特許文献】
【０００８】
【非特許文献１】Ｐｏｌｙｍｅｒ，４７,２３３７（２００６）
【非特許文献２】Ｈｉｇｈ  Ｐｅｒｆｏｒｍ．Ｐｏｌｙｍ,１３,Ｓ９３（２００１）
【非特許文献３】ＪＯＵＲＮＡＬ ｏｆ Ａｐｐｌｉｅｄ Ｐｏｌｙｍｅｒ Ｓｃｉｅｎｃｅ, Ｖｏｌ. ９４, ２３６３-２３６７ (２００４)
【発明の概要】
【発明が解決しようとする課題】
【０００９】
本発明は、優れた透明性、高耐熱性等を有するポリイミドを提供することを目的とする。
【課題を解決するための手段】
【００１０】
本発明は、以下の各項に関する。
【００１１】
１．  下記化学式（１）中のＸが下記化学式（２）で表される群から選択される下記化学式（１）の単位構造を有するポリイミド前駆体であって、
このポリイミド前駆体から得られるポリイミドが、厚さ１０μｍのフィルムでの波長４００ｎｍの光透過率が７５％以上であることを特徴とするポリイミド前駆体。
【００１２】
【化１】
2013028796.tif 000002
〔式（１）中、Ｒ１、Ｒ２はいずれも独立に、水素原子、炭素数１〜６のアルキル基又は炭素数３〜９のアルキルシリル基を表す。〕
【００１３】
【化２】
2013028796.tif 000003
〔式（２）中、Ｒ３〜Ｒ９はそれぞれ独立に水素原子、メチル基及びトリフルオロメチル基よりなる群から選択される１種以上を示す。〕
【００１４】
２．  前記化学式（１）中のＸが前記化学式（２）で表される群から選択される単位構造を２種以上有することを特徴とする前記項１に記載のポリイミド前駆体。
【００１５】
３．  前記化学式（１）中のＸが前記化学式（２）で表される群から選択される単位構造を５０モル％以上有することを特徴とする前記項１又は２に記載のポリイミド前駆体。
【００１６】
４．  前記化学式（１）中のＸが前記化学式（２）で表される群から選択される前記化学式（１）の単位構造を７０モル％以上、下記化学式（３）で表される単位構造を３０モル％以下有することを特徴とする前記項３に記載のポリイミド前駆体。
【００１７】
【化３】
2013028796.tif 000004
〔式（３）中、Ｚは２価の基を表し、Ｒ１０、Ｒ１１はいずれも独立に、水素原子又は、炭素数１〜６のアルキル基、炭素数３〜９のアルキルシリル基であり、Ｙは下記化学式（４）の構造の４価の基を表す。〕
【００１８】
【化４】
2013028796.tif 000005
【００１９】
５．  ３０℃、０．５ｇ／ｄＬのＮ，Ｎ−ジメチルアセトアミド溶液における対数粘度が０．２ｄＬ／ｇ以上であることを特徴とする前記項１〜４いずれかに記載のポリイミド前駆体。
【００２０】
６．  得られたポリイミドの複屈折率が０．０１以下であることを特徴とする前記項１〜５いずれかに記載のポリイミド前駆体。
【００２１】
７．  前記項１〜６いずれかに記載のポリイミド前駆体を用いたポリイミド前駆体溶液組成物。
【００２２】
８．  下記化学式（５）中のＸが前記化学式（２）で表される群から選択される単位構造を有するポリイミドであって、
このポリイミドが、厚さ１０μｍのフィルムでの波長４００ｎｍの光透過率が７５％以上であることを特徴とするポリイミド。
【００２３】
【化５】
2013028796.tif 000006
【００２４】
９．  複屈折率が０．０１以下であることを特徴とする前記項８に記載のポリイミド。
【００２５】
１０．  前記項１〜６のいずれかに記載のポリイミド前駆体から得られるポリイミド、前記項７に記載のポリイミド前駆体溶液組成物から得られるポリイミド、及び前記項８又は９に記載のポリイミドのいずれかのポリイミドを用いたポリイミド溶液組成物。
【００２６】
１１．  前記項１〜６のいずれかに記載のポリイミド前駆体、前記項７に記載のポリイミド前駆体溶液組成物、前記項８又は９に記載のポリイミド、及び前記項１０に記載のポリイミド溶液組成物のいずれかを用いて得られたポリイミドフィルム。
【００２７】
１２．  前記項１〜６のいずれかに記載のポリイミド前駆体、前記項７に記載のポリイミド前駆体溶液組成物、前記項８又は９に記載のポリイミド、及び前記項１０に記載のポリイミド溶液組成物のいずれかを用いて形成させたことを特徴とするディスプレイ用、タッチパネル用、または太陽電池用の基板。
【００２８】
１３．  前記項１〜６のいずれかに記載のポリイミド前駆体、前記項７に記載のポリイミド前駆体溶液組成物、前記項８又は９に記載のポリイミド、及び前記項１０に記載のポリイミド溶液組成物のいずれかを用いて得られた成形品。
【発明の効果】
【００２９】
本発明によって、優れた透明性、高耐熱性等を有するポリイミド、及びその前駆体を提供することができる。本発明のポリイミドは、特にフレキシブルなディスプレイやタッチパネルなどの表示装置において透明性基板、太陽電池用基板として好適に用いることができる。
【発明を実施するための形態】
【００３０】
本発明のポリイミド前駆体は、前記化学式（１）で表される単位構造を有する。
【００３１】
本発明のポリイミド前駆体の前記化学式（１）中のＸは、前記化学式（２）で表される２価の基の群から選択される２種類以上からなる。
【００３２】
本発明のポリイミド前駆体の前記化学式（２）中の左に記載の構造のＲ３は、水素原子又は、メチル基、トリフルオロメチル基の群から選択された１種である。得られるポリイミドの熱線膨張係数が低いことから、Ｒ３は水素原子であることがより好ましい。
【００３３】
特にその限りではないが、本発明のポリイミド前駆体において、前記化学式（２）中のシクロヘキサンとアミノ基の置換位置は、好ましくは５０％〜１００％、より好ましくは８０％〜１００％、さらに好ましくは９０％〜１００％、特に好ましくは１００％の１，４位置換体であることが好ましい。さらに１，４−シクロヘキサン置換体の異性体構造は、好ましくは５０％〜１００％、より好ましくは８０％〜１００％、さらに好ましくは９０％〜１００％、特に好ましくは１００％のトランス異性体からなることが好適である。１，４−シクロヘキサン置換体や、トランス配置の異性体の含有率が低下すると、ポリイミド前駆体の分子量が上がりにくく、また得られるポリイミドの熱線膨張係数が大きくなったり、着色しやすくなることがある。
【００３４】
本発明のポリイミド前駆体の前記化学式（２）中の中央に記載の構造のＲ４、Ｒ５、Ｒ６、及びＲ７は、水素原子又は、メチル基、トリフルオロメチル基の群から選択される１種である。得られるポリイミドの熱線膨張係数が低いことから、Ｒ４、Ｒ５、Ｒ６、及びＲ７は水素原子であることがより好ましい。
【００３５】
特にその限りではないが、本発明のポリイミド前駆体において、前記化学式（２）中のベンゼンに結合しているフルオレンとアミノ基の置換位置は、好ましくは５０％〜１００％、より好ましくは８０％〜１００％、さらに好ましくは９０％〜１００％、特に好ましくは１００％の１，４位置換体であることが好ましい。１，４位置換体の含有率が低下すると、ポリイミド前駆体の分子量が上がりにくくなることがある。
【００３６】
本発明のポリイミド前駆体の前記化学式（２）中の右に記載の構造のＲ８、及びＲ９は、水素原子又は、メチル基、トリフルオロメチル基の群から選択された１種である。得られるポリイミドの熱線膨張係数が低いこと、また、透過率が高いことから、Ｒ８、及びＲ９はトリフルオロメチル基であることがより好ましい。
【００３７】
特にその限りではないが、本発明のポリイミド前駆体において、前記化学式（２）中のビフェニルに結合している２つのアミノ基の置換位置は、好ましくは５０％〜１００％、より好ましくは８０％〜１００％、さらに好ましくは９０％〜１００％、特に好ましくは１００％の４，４’位置換体であることが好ましい。４，４’位置換体の含有率が低下すると、ポリイミド前駆体の分子量が上がりにくくなることがある。
【００３８】
本発明のポリイミド前駆体の前記化学式（１）中のＸは前記化学式（２）で表される２価の基であれば特に限定はなく、例えば、１，４−ジアミノシクロへキサン、１，４−ジアミノ−２−メチルシクロヘキサン、１，３−ジアミノシクロへキサン、１，３−ジアミノ−２−メチルシクロヘキサン、１，２−ジアミノシクロへキサン、ベンジジン、ｏ − トリジン、ｍ − トリジン、２，２’−ビス（トリフルオロメチル）ベンジジン、３，３’−ビス（トリフルオロメチル）ベンジジン、３ ， ３ '− ジアミノ− ビフェニル、オクタフルオロベンジジン、３ ， ３ '− ジメチル− ４ ， ４ '− ジアミノビフェニル、４,  ４’‐(９‐ フルオレンジイル)ジアミン、３,  ３’‐(９‐ フルオレンジイル)ジアミン、３,  ４’‐(９‐ フルオレンジイル)ジアミン等のジアミン部分を除いた２価の基が挙げられる。これらのうち、得られるポリイミドフィルムの透明性が高く、複屈折率が低いことから、１，４−ジアミノシクロヘキサン、２，２’−ビス（トリフルオロメチル）ベンジジン、４,  ４’‐(９‐ フルオレンジイル)ジアミンが特に好ましい。また、上記の１，４−シクロヘキサン構造を有するジアミンの１,４位の立体構造は、特に限定されないが、トランス構造であることが好ましい。シス構造では着色しやすくなるなどの不具合が生じることがある。
【００３９】
本発明のポリイミド前駆体は、前記化学式（１）中のＸが前記化学式（２）で表される群から選択される単位構造を好ましくは５０モル％以上、さらに好ましくは７０モル％以上、特に好ましくは９０モル％以上有する。前記化学式（１）中のＸが前記化学式（２）で表される群から選択される単位構造の含有量が減少すると得られるポリイミドの透過率が低下したり、複屈折率が大きくなることがある。
【００４０】
本発明のポリイミド前駆体は、前記化学式（１）と前記化学式（３）で表される単位構造を有する。但し、前記化学式（１）と前記化学式（３）とは、同一ではない。
【００４１】
本発明のポリイミド前駆体の前記化学式（３）のＺであるジアミン成分としては、特に限定はなく  例えば、１，４−ジアミノ−２−エチルシクロヘキサン、１，４−ジアミノ−２−ｎ−プロピルシクロヘキサン、１，４−ジアミノ−２−イソプロピルシクロヘキサン、１，４−ジアミノ−２−ｎ−ブチルシクロヘキサン、１，４−ジアミノ−２−イソブチルシクロヘキサン、１，４−ジアミノ−２―ｓｅｃ―ブチルシクロヘキサン、１，４−ジアミノ−２―ｔｅｒｔ―ブチルシクロヘキサン、オキシジアニリン、ｐ−フェニレンジアミン、ｍ−フェニレンジアミン、ｐ−メチレンビス（フェニレンジアミン）、ビス（アミノフェノキシ）ベンゼン、ビス（（アミノフェノキシ）フェニル）ヘキサフルオロプロパン、ビス（（アミノフェニル）ヘキサフルオロ）プロパン、ビス（アミノフェニル）スルホン、ビス（（アミノフェノキシ）フェニル）プロパン、ビス（アミノヒドロキシフェニル）ヘキサフルオロプロパン、ビス（（アミノフェノキシ）ジフェニル）スルホン、３ ， ３ '− ジメトキシ− ４ ， ４ '− ジアミノビフェニル、３ ， ３ '− ジクロロ− ４ ， ４ '− ジアミノビフェニル、３ ， ３ '−ジフルオロ− ４ ， ４ '− ジアミノビフェニル、４，４’−ジアミノベンズアニリド、Ｎ，Ｎ’−ビス（４−アミノフェニル）テレフタルアミド、Ｎ，Ｎ’−ｐ−フェニレンビス（ｐ−アミノベンズアミド）、４，４’−ジアミノベンゾエート、ビス（４−アミノフェニル）テレフタレート、ビフェニル−４，４’−ジカルボン酸ビス（４−アミノフェニル）エステル、ｐ−フェニレンビス（ｐ−アミノベンゾエート）、ビス（４−アミノフェニル）-[１,１'-ビフェニル]-４,  ４'-ジカルボキシレート、[１,１'-ビフェニル]-４,  ４'-ジイル ビス(４-アミノベンゾエート)等やこれらの誘導体が挙げられる。
【００４２】
本発明のポリイミド前駆体のテトラカルボン酸成分としては、前記化学式（１）のテトラカルボン酸成分を構成する４，４’−（ジメチルシランジイル）ジフタル酸類が用いられる。
さらにポリイミド前駆体のテトラカルボン酸成分としては、前記化学式（１）のテトラカルボン酸成分を構成する４，４’−（ジメチルシランジイル）ジフタル酸類と、前記化学式（３）のテトラカルボン酸成分である、Ｙから構成される。
前記化学式（３）のテトラカルボン酸成分としては、前記化学式（４）に記載の３，３’，４，４’−ビフェニルテトラカルボン酸類、２，３，３’，４’−ビフェニルテトラカルボン酸類、２，２’，３，３’−ビフェニルテトラカルボン酸類、ピロメリット酸類、オキシジフタル酸類、３，３’，４，４’−ベンゾフェノンテトラカルボン酸類、３，３’，４，４’−ジフェニルスルホンテトラカルボン酸類、ｍ−ターフェニル−３，３’，４，４’−テトラカルボン酸類、２，２’−ビス(３，４−ジカルボキシフェニル)プロパン類などが挙げられ、より好ましくは２，３，３’，４’−ビフェニルテトラカルボン酸類、２，２’，３，３’−ビフェニルテトラカルボン酸類を好適に挙げることができる。
【００４３】
本発明のポリイミド前駆体の前記化学式（１）、前記化学式（３）中のＲ１、Ｒ２、Ｒ１０、Ｒ１１は、特に限定されないが、水素原子あるいは、炭素数１〜６のアルキル基の場合、メチル基、エチル基、ｎ−プロピル基、ｉｓｏ−プロピル基、ｎ−ブチル基、ｉｓｏ−ブチル基、ｓｅｃ−ブチル基等、炭素数３〜９のアルキルシリル基の場合、トリメチルシリル基、ジメチルイソプロピルシリル基、ｔｅｒｔ−ブチルジメチルシリル基、トリイソプロピルシリル基が挙げられる。経済性からアルキルシリル基の場合はトリメチルシリル基がより好ましい。
【００４４】
さらに、前記化学式（１）のＲ１，Ｒ２の少なくともどちらか一方が、炭素数１〜６のアルキル基もしくは、炭素数３〜９のアルキルシリル基であり、前記化学式（３）のＲ１０、Ｒ１１の少なくともどちらか一方が、炭素数１〜６のアルキル基、炭素数３〜９のアルキルシリル基であることが好ましい。Ｒ１、Ｒ２、Ｒ１０、Ｒ１１の一部がアルキル基、アルキルシリル基である場合、ポリアミック酸製造時に析出などの不具合が改善されるとともに、イミド化の過程で生じる分子量低下を防ぐことができ、ポリイミドの靭性（破断伸度）が向上する。
【００４５】
本発明のポリイミド前駆体の対数粘度は、特に限定されないが、３０℃での０．５ｇ／ｄＬ  Ｎ，Ｎ−ジメチルアセトアミド溶液における対数粘度が０．２ｄＬ／ｇ以上、好ましくは０．５ｄＬ／ｇ、より好ましくは１．０ｄＬ／ｇ以上である。０．２ｄＬ／ｇ以下では、ポリイミド前駆体の分子量が低く、得られるポリイミド膜の機械強度や耐熱性が低下する。
【００４６】
本発明のポリイミド前駆体は、Ｒ１、Ｒ２、Ｒ１０、及びＲ１１が取る化学構造に従って、１）ポリアミド酸（Ｒ１、Ｒ２、Ｒ１０、及びＲ１１が水素）、２）ポリアミド酸エステル（Ｒ１、Ｒ２の少なくとも一部、もしくはＲ１０、Ｒ１１の少なくとも一部がアルキル基）、３）４）ポリアミド酸シリルエステル（Ｒ１、Ｒ２の少なくとも一部、もしくはＲ１０、Ｒ１１の少なくとも一部がアルキルシリル基）に化学構造として分類することができる。そして前記分類ごとに、以下の製造方法により容易に製造することができる。ただし、本発明のポリイミド前駆体の製造方法は、以下の製造方法に限定されるわけではない。
【００４７】
１）ポリアミド酸
本発明のポリイミド前駆体は、溶媒中でテトラカルボン酸成分としてのテトラカルボン酸二無水物とジアミン成分とを略等モル、好ましくはテトラカルボン酸成分に対するジアミン成分のモル比［ジアミン成分のモル数／テトラカルボン酸成分のモル数］が好ましくは０．９０〜１．１０、より好ましくは０．９５〜１．０５の割合で、例えば１２０℃以下の比較的低温度でイミド化を抑制しながら反応することによって、ポリイミド前駆体溶液組成物として好適に得ることができる。
【００４８】
限定するものではないが、より具体的には、有機溶剤にジアミンを溶解し、この溶液に攪拌しながら、テトラカルボン酸二無水物を徐々に添加し、０〜１２０℃、好ましくは５〜８０℃の範囲で１〜７２時間攪拌することで、ポリイミド前駆体が得られる。８０℃以上で反応させる場合、分子量が重合時の温度履歴に依存して変動し、また熱によりイミド化が進行することから、ポリイミド前駆体を安定して製造できなくなる可能性がある。上記製造方法でのジアミンとテトラカルボン酸二無水物の添加順序は、ポリイミド前駆体の分子量が上がりやすいため、好ましい。また、上記製造方法のジアミンとテトラカルボン酸二無水物の添加順序を逆にすることも可能であり、析出物が低減することから、好ましい。
【００４９】
また、テトラカルボン酸成分とジアミン成分のモル比がジアミン成分過剰である場合、必要に応じて、ジアミン成分の過剰モル数に略相当する量のカルボン酸誘導体を添加し、テトラカルボン酸成分とジアミン成分のモル比を略当量に近づけることができる。ここでのカルボン酸誘導体としては、実質的にポリイミド前駆体溶液の粘度を増加させない、つまり実質的に分子鎖延長に関与しないテトラカルボン酸、もしくは末端停止剤として機能するトリカルボン酸とその無水物、ジカルボン酸とその無水物などが好適である。
【００５０】
２）ポリアミド酸エステル
テトラカルボン酸二無水物を任意のアルコールと反応させ、ジエステルジカルボン酸を得た後、塩素化試薬（チオニルクロライド、オキサリルクロライドなど）と反応させ、ジエステルジカルボン酸クロライドを得る。このジエステルジカルボン酸クロライドとジアミンを−２０〜１２０℃、好ましくは−５〜８０℃の範囲で１〜７２時間攪拌することで、ポリイミド前駆体が得られる。８０℃以上で反応させる場合、分子量が重合時の温度履歴に依存して変動し、また熱によりイミド化が進行することから、ポリイミド前駆体を安定して製造できなくなる可能性がある。また、ジエステルジカルボン酸とジアミンを、リン系縮合剤や、カルボジイミド縮合剤などを用いて脱水縮合することでも、簡便にポリイミド前駆体が得られる。
【００５１】
この方法で得られるポリイミド前駆体は、安定なため、水やアルコールなどの溶剤を加えて再沈殿などの精製を行うこともできる。
【００５２】
３）ポリアミド酸シリルエステル（間接法）
あらかじめ、ジアミンとシリル化剤を反応させ、シリル化されたジアミンを得る。必要に応じて、蒸留等により、シリル化されたジアミンの精製を行う。そして、脱水された溶剤中にシリル化されたジアミンを溶解させておき、攪拌しながら、テトラカルボン酸二無水物を徐々に添加し、０〜１２０℃、好ましくは５〜８０℃の範囲で１〜７２時間攪拌することで、ポリイミド前駆体が得られる。８０℃以上で反応させる場合、分子量が重合時の温度履歴に依存して変動し、また熱によりイミド化が進行することから、ポリイミド前駆体を安定して製造できなくなる可能性がある。
【００５３】
ここで用いるシリル化剤として、塩素を含有しないシリル化剤を用いることは、シリル化されたジアミンを精製する必要がないため、好適である。塩素原子を含まないシリル化剤としては、Ｎ，Ｏ−ビス（トリメチルシリル）トリフルオロアセトアミド、Ｎ，Ｏ−ビス（トリメチルシリル）アセトアミド、ヘキサメチルジシラザンが挙げられる。フッ素原子を含まず低コストであることから、Ｎ，Ｏ−ビス（トリメチルシリル）アセトアミド、ヘキサメチルジシラザンが特に好ましい。
【００５４】
また、ジアミンのシリル化反応には、反応を促進するために、ピリジン、ピペリジン、トリエチルアミンなどのアミン系触媒を用いることができる。この触媒はポリイミド前駆体の重合触媒として、そのまま使用することができる。
【００５５】
４）ポリアミド酸シリルエステル（直接法）
１）の方法で得られたポリアミド酸溶液とシリル化剤を混合し、０〜１２０℃、好ましくは５〜８０℃の範囲で１〜７２時間攪拌することで、ポリイミド前駆体が得られる。８０℃以上で反応させる場合、分子量が重合時の温度履歴に依存して変動し、また熱によりイミド化が進行することから、ポリイミド前駆体を安定して製造できなくなる可能性がある。
【００５６】
ここで用いるシリル化剤として、塩素を含有しないシリル化剤を用いることは、シリル化されたジアミンを精製する必要がないため、好適である。塩素原子を含まないシリル化剤としては、Ｎ，Ｏ−ビス（トリメチルシリル）トリフルオロアセトアミド、Ｎ，Ｏ−ビス（トリメチルシリル）アセトアミド、ヘキサメチルジシラザンが挙げられる。フッ素原子を含まず低コストであることから、Ｎ，Ｏ−ビス（トリメチルシリル）アセトアミド、ヘキサメチルジシラザンが特に好ましい。
【００５７】
５）部分イミド化ポリイミド前駆体
あらかじめテトラカルボン酸誘導体とジアミン誘導体を反応、イミド化させ、末端基がテトラカルボン酸誘導体、もしくはジアミン誘導体としたイミド基含有モノマーもしくはオリゴマーを用いて、上記１）〜４）の前駆体をそれぞれの方法で得ることができる。
【００５８】
また、前記製造方法は、いずれも低温で有機溶媒中にて好適に行なうことができるので、その結果として、本発明のポリイミド前駆体溶液組成物を容易に得ることができる。
【００５９】
これらの製造方法においては、いずれも、テトラカルボン酸成分／ジアミン成分のモル比は、必要とするポリイミド前駆体の粘度により任意に設定できるが、好ましくは０．９０〜１.１０、より好ましくは０．９５〜１．０５である。
含み、前記製造方法の原料として好適な化学構造の化合物として用いられる。
【００６０】
前記製造方法で使用する有機溶媒は、具体的にはＮ，Ｎ−ジメチルホルムアミド、Ｎ，Ｎ−ジメチルアセトアミド、Ｎ−メチル−２−ピロリドン、ジメチルスルホオキシド等の非プロトン性溶媒が好ましいが、原料モノマーと生成するポリイミド前駆体が溶解すれば問題はなく使用できるので、特にその構造には限定されない。Ｎ，Ｎ−ジメチルホルムアミド、Ｎ，Ｎ−ジメチルアセトアミド、Ｎ−メチルピロリドン等のアミド溶媒、γ−ブチロラクトン、γ−バレロラクトン、δ−バレロラクトン、γ−カプロラクトン、ε−カプロラクトン、α−メチル−γ−ブチロラクトン等の環状エステル溶媒、エチレンカーボネート、プロピレンカーボネート等のカーボネート溶媒、トリエチレングリコール等のグリコール系溶媒、ｍ−クレゾール、ｐ−クレゾール、３−クロロフェノール、４−クロロフェノール等のフェノール系溶媒、アセトフェノン、１，３−ジメチル−２−イミダゾリジノン、スルホラン、ジメチルスルホキシドなどが好ましく採用される。さらに、その他の一般的な有機溶剤、即ちフェノール、０−クレゾール、酢酸ブチル、酢酸エチル、酢酸イソブチル、プロピレングリコールメチルアセテート、エチルセロソルブ、プチルセロソルブ、２−メチルセロソルブアセテート、エチルセロソルブアセテート、ブチルセロソルブアセテート、テトラヒドロフラン、ジメトキシエタン、ジエトキシエタン、ジブチルエーテル、ジエチレングリコールジメチルエーテル、メチルイソブチルケトン、ジイソブチルケトン、シクロペンタノン、シクロへキサノン、メチルエチルケトン、アセトン、ブタノール、エタノール、キシレン、トルエン、クロルベンゼン、ターペン、ミネラルスピリット、石油ナフサ系溶媒なども使用できる。
【００６１】
本発明の製造方法において、テトラカルボン酸成分とジアミン成分のモル比がジアミン成分過剰である場合、必要に応じて、過剰ジアミン分のモル数に概略相当する量のカルボン酸誘導体を添加し、テトラカルボン酸成分とジアミン成分のモル比を当量に近づけることができる。ここでのカルボン酸誘導体としては、実質的にポリイミド前駆体溶液の粘度を増加させない（つまり実質的に分子鎖延長に関与しない）テトラカルボン酸もしくは、末端停止剤として機能するトリカルボン酸とその無水物、ジカルボン酸とその無水物である。
【００６２】
テトラカルボン酸誘導体としては、３，３’，４，４’−ビフェニルテトラカルボン酸、２，３，３’，４’−ビフェニルテトラカルボン酸、２，２’，３，３’−ビフェニルテトラカルボン酸、１，２，３，４−ブタンテトラカルボン酸、ベンゼン−１，２，４，５−テトラカルボン酸、トリカルボン酸としては、トリメリット酸、シクロヘキサン−１，２，４−トリカルボン酸と、これらの酸無水物、ジカルボン酸としては、フタル酸、テトラハイドロフタル酸、シス−ノルボルネン−エンド−２，３−ジカルボン酸、シクロヘキサンジカルボン酸、コハク酸、マレイン酸と、これらの酸無水物を挙げることができる。これらのカルボン酸誘導体を用いることで、加熱時の熱着色、熱劣化を防止できることがある。特に、ビフェニルテトラカルボン酸などのテトラカルボン酸誘導体や、反応性官能基を有するカルボン酸誘導体は、イミド化する際反応し、耐熱性を向上させることができるため、好ましい。
【００６３】
本発明のポリイミド前駆体溶液組成物は、少なくとも本発明のポリイミド前駆体と溶媒とからなり、溶媒とテトラカルボン酸成分とジアミン成分との合計量に対して、テトラカルボン酸成分とジアミン成分との合計量が５質量％以上、好ましくは１０質量％以上、より好ましくは１５質量％以上の割合であることが好適である。なお、通常は６０質量％以下、好ましくは５０質量％以下であることが好適である。５質量％以下であると得られるポリイミドフィルムの膜厚の制御が難しくなることがある。
【００６４】
本発明のポリイミド前駆体溶液組成物に用いる溶媒としては、ポリイミド前駆体が溶解すれば問題はなく、特にその構造には限定されない。Ｎ，Ｎ−ジメチルホルムアミド、Ｎ，Ｎ−ジメチルアセトアミド、Ｎ−メチルピロリドン等のアミド溶媒、γ−ブチロラクトン、γ−バレロラクトン、δ−バレロラクトン、γ−カプロラクトン、ε−カプロラクトン、α−メチル−γ−ブチロラクトン等の環状エステル溶媒、エチレンカーボネート、プロピレンカーボネート等のカーボネート溶媒、トリエチレングリコール等のグリコール系溶媒、ｍ−クレゾール、ｐ−クレゾール、３−クロロフェノール、４−クロロフェノール等のフェノール系溶媒、アセトフェノン、１，３−ジメチル−２−イミダゾリジノン、スルホラン、ジメチルスルホキシドなどが好ましく採用される。さらに、その他の一般的な有機溶剤、即ちフェノール、０−クレゾール、酢酸ブチル、酢酸エチル、酢酸イソブチル、プロピレングリコールメチルアセテート、エチルセロソルブ、プチルセロソルブ、２−メチルセロソルブアセテート、エチルセロソルブアセテート、ブチルセロソルブアセテート、テトラヒドロフラン、ジメトキシエタン、ジエトキシエタン、ジブチルエーテル、ジエチレングリコールジメチルエーテル、メチルイソブチルケトン、ジイソブチルケトン、シクロペンタノン、シクロへキサノン、メチルエチルケトン、アセトン、ブタノール、エタノール、キシレン、トルエン、クロルベンゼン、ターペン、ミネラルスピリット、石油ナフサ系溶媒なども使用できる。また、これらを複数組み合わせて使用することもできる。
【００６５】
本発明のポリイミド前駆体溶液組成物は、必要に応じて、化学イミド化剤（無水酢酸などの酸無水物や、ピリジン、イソキノリンなどのアミン化合物）、酸化防止剤、フィラー、染料、無機顔料、シランカップリング剤、難燃材、消泡剤、レベリング剤、レオロジーコントロール剤（流動補助剤）、剥離剤などを添加することができる。
【００６６】
本発明のポリイミドは、本発明のポリイミド前駆体を脱水閉環反応（イミド化反応）することで製造することができる。イミド化の方法は特に限定されず、公知の熱イミド化、化学イミド化方法を適用することができる。得られるポリイミドの形態は、フィルム、ポリイミド積層体、粉末、ビーズ、成型体、発泡体およびワニスなどを好適に挙げることができる。
【００６７】
以下では、本発明のポリイミドフィルム、及びそれを基板に積層した基板積層体の製造方法について述べる。ただし、以下の方法に限定されるものではない。
例えばセラミック（ガラス、シリコン、アルミナ）、金属（銅、アルミニウム、ステンレス）、耐熱プラスチックフィルム（ポリイミド）などの基板に、本発明のポリイミド前駆体溶液組成物を流延し、真空中、窒素等の不活性ガス中、あるいは空気中で、熱風もしくは赤外線を用い、２０〜１８０℃、好ましくは２０〜１５０℃で乾燥する。次に得られたポリイミド前駆体を基板上で、もしくはポリイミド前駆体（フィルム）を剥離し、そのフィルム端部を固定した状態で、真空中、窒素等の不活性ガス中、あるいは空気中で、熱風もしくは赤外線を用い、２００〜５００℃、より好ましくは２５０〜４５０℃で加熱することでポリイミド／基板積層体、もしくはポリイミドフィルムを製造することができる。得られるポリイミドが酸化劣化するのを防ぐため、イミド化は真空中あるいは不活性ガス中で行うことが望ましい。イミド化温度が高すぎなければ空気中で行なっても差し支えない。
【００６８】
またイミド化反応は、前記のような熱処理に代えて、ポリイミド前駆体をピリジンやトリエチルアミン等の３級アミン存在下、無水酢酸等の脱水環化試薬を含有する溶液に浸漬することによって行うことも可能である。また、これらの脱水環化試薬をあらかじめ、ポリイミド前駆体溶液組成物中に投入・攪拌し、それを基板上に流延・乾燥することで、部分的にイミド化したポリイミド前駆体を作製することもでき、これを更に前記のようにして熱処理することでもポリイミド／基板積層体、もしくはポリイミドフィルムを得ることができる。
【００６９】
ここで、前記ポリイミド／基板積層体を用いた積層体の製造方法の一例を説明すると、ポリイミド前駆体溶液組成物を、ガラス基板、セラミック基板、金属基板、或いは耐熱性プラスチック基板へ塗布し、真空中、窒素もしくは空気中で、２００〜５００℃まで加熱してイミド化し、ポリイミド／基板積層体を製造する工程と、基板よりポリイミドを剥離せずに、得られた積層体のポリイミド表面にセラミック薄膜もしくは金属薄膜を形成させ、薄膜／ポリイミド／基板積層体を製造する工程と、その後必要に応じて、基板よりポリイミドを剥離する工程を具備してなる。基板よりポリイミドを剥離せずに、ポリイミド／基板積層体の状態で、スパッタ蒸着などによって前記薄膜を形成するなどの、その後の加工に用いることで、経済的であり、搬送性が良好であり、寸法安定性や加工時の高い寸法精度を得ることができる。
【００７０】
本発明のポリイミドは、膜厚１０μｍのフィルムにしたとき、４００ｎｍにおける光透過率が７５％以上、好ましくは８０％以上、より好ましくは８５％以上、特に好ましくは９０％以上である。
【００７１】
本発明のポリイミドは特に限定されないが、フィルム厚み方向の複屈折率が好ましくは０．０１以下、より好ましくは０．００５以下、特に好ましくは０．００３以下である。複屈折率が低いことで画像のぼやけがなくなり、高精細な画像を表示することができる。
【００７２】
本発明のポリイミドからなるフィルムは、用途にもよるが、フィルムの厚みとしては１μｍ〜２００μｍ程度が好ましく、さらには１μｍ〜１００μｍ程度が好ましい。
【００７３】
本発明のポリイミドは、特に限定されないが、優れた透明性を有する、またさらに低複屈折率を有する特性から、このポリイミドを主たる基材としたディスプレイ用透明基板、又はタッチパネル用透明基板、太陽電池用基板として好適に用いることができる。
【実施例】
【００７４】
以下、実施例及び比較例によって本発明を更に説明する。尚、本発明は以下の実施例に限定されるものではない。
【００７５】
以下の各例において評価は次の方法で行った。
【００７６】
ポリイミド前駆体の評価
[固形分濃度]
アルミシャーレにポリイミド前駆体組成物１ｇを量り取り、２００℃の熱風循環オーブン中で２時間加熱して固形分以外を除去し、その残分の質量より固形分濃度（質量％）を求めた。
[対数粘度]
０．５ｇ／ｄＬ  ポリイミド前駆体のＮ，Ｎ−ジメチルアセトアミド溶液を、ウベローデ粘度計を用いて、３０℃で測定し、対数粘度を求めた。
【００７７】
ポリイミドフィルムの評価
[光透過率]
大塚電子製ＭＣＰＤ−３００を用いて、膜厚約１０μｍのポリイミドフィルムの４００ｎｍにおける光透過率を測定した。
[弾性率、破断伸度、破断強度]
ポリイミドフィルムをＩＥＣ４５０規格のダンベル形状に打ち抜いて試験片とし、ＯＲＩＥＮＴＥＣ社製ＴＥＮＳＩＬＯＮを用いて、チャック間  ３０ｍｍ、引張速度  ２ｍｍ／ｍｉｎで、初期の弾性率、破断伸度、破断強度を測定した。
[屈折率]
ＡＴＡＧＯ製ＤＲ−Ｍ２を用いて、Ｄ線（５８９ｎｍ）でポリイミドフィルムの屈折率を測定した。なお、測定は、２３℃、５０％ＲＨで行った。
[複屈折率]
王子計測機器製ＫＯＢＲＡ−ＷＲを用いて、波長５９０ｎｍにおけるポリイミドフィルムの面内屈折率（ｎＴＥ）、面外屈折率（ｎＴＭ）を測定し、ｎＴＥ  − ｎＴＭ
を複屈折率とした。なお、測定は、２３℃、５０％ＲＨで行った。
【００７８】
表１に実施例、比較例で使用したテトラカルボン酸成分、ジアミン成分の構造式を示す。
【００７９】
【表１】
2013028796.tif 000007
【００８０】
〔実施例１〕
反応容器中にトランス−１，４−ジアミノシクロヘキサン（以下、ｔ−ＤＡＣＨと略記することもある）１．２０ｇ（０．０１０５モル）を入れ、モレキュラーシーブを用いて脱水したＮ，Ｎ−ジメチルアセトアミド（以下、ＤＭＡｃと略記することもある）２７．８ｇに溶解した。この溶液に４，４’−（ジメチルシランジイル）ジフタル酸二無水物（以下、ＤＰＳＤＡと略記することもある）３．７０ｇ（０．０１０５モル）を徐々に加え、２５℃で２４時間撹拌した。均一で粘稠なポリイミド前駆体溶液組成物を得た。
【００８１】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００８２】
〔実施例２〕
反応容器中にｔ−ＤＡＣＨ  １．００ｇ（０．００９モル）を入れ、モレキュラーシーブを用いて脱水したＤＭＡｃ  ３０．５ｇに溶解した。この溶液にＤＰＳＤＡ  ２．８６ｇ（０．００８１モル）と２，２’，３，３’−ビフェニルテトラカルボン酸二無水物（以下、ｉ−ＢＰＤＡと略記することもある）０．２７ｇ（０．０００９モル）とを徐々に加え、２５℃で２４時間撹拌した。均一で粘稠なポリイミド前駆体溶液組成物を得た。
【００８３】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００８４】
〔実施例３〕
ジアミン成分、カルボン酸成分を表１に記載したモル量、以外は、実施例３と同様にして、ポリイミド前駆体溶液、ポリイミドフィルムを得た。このポリイミド前駆体溶液、ポリイミドフィルムの特性を測定した結果を表２に示す。
【００８５】
〔実施例４〕
反応容器中にｔ−ＤＡＣＨ  １．０５ｇ（０．００９２モル）を入れ、モレキュラーシーブを用いて脱水したＤＭＡｃ  ３０．７０ｇに溶解した。この溶液に  ＤＰＳＤＡ  ２．９３ｇ（０．００８３モル）を徐々に加え、２５℃で７２時間撹拌した。均一で粘稠なポリイミド前駆体溶液組成物を得た。この溶液にピロメリット酸二無水物（以下、ＰＭＤＡと略記することもある）０．２０ｇ（０．０００９モル）を徐々に加え、２５℃で２４時間撹拌した。均一で粘稠なポリイミド前駆体溶液組成物を得た。
【００８６】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００８７】
〔実施例５〕
反応容器中に、４，４‘−ビス（トリフルオロメチル）ベンジジン（以下、ＴＦＭＢと略記することもある）３．２０ｇ  （０．０１モル）を入れ、モレキュラーシーブを用いて脱水したＤＭＡｃ  ２６．９ｇに溶解した。この溶液にＤＰＳＤＡ  ３．５２ｇ（０．０１モル）を徐々に加え、２５℃で２４時間撹拌した。均一で粘稠なポリイミド前駆体溶液組成物を得た。
【００８８】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００８９】
〔実施例６〕
反応容器中に、ｔ−ＤＡＣＨ  ０．５７ｇ（０．００５モル）と  ＴＦＭＢ  １．６０ｇ（０．００５モル）  を入れ、モレキュラーシーブを用いて脱水したＤＭＡｃ  ２２．８ｇに溶解した。この溶液にＤＰＳＤＡ  ３．５２ｇ（０．０１モル）を徐々に加え、２５℃で２４時間撹拌した。均一で粘稠なポリイミド前駆体溶液組成物を得た。
【００９０】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００９１】
〔実施例７〕
反応容器中に、４,  ４’‐(９‐ フルオレンジイル)ジアミン（以下、ＦＤＡと略記することもある）  １．７４ｇ（０．００５モル）と  ＴＦＭＢ  １．６０ｇ（０．００５モル）を入れ、モレキュラーシーブを用いて脱水したＤＭＡｃ  ２０．６ｇに溶解した。この溶液にＤＰＳＤＡ  ３．５２ｇ（０．０１モル）を徐々に加え、２５℃で２４時間撹拌した。均一で粘稠なポリイミド前駆体溶液組成物を得た。
【００９２】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００９３】
〔実施例８〕
反応容器中に、ＦＤＡ  １．０５ｇ（０．００５モル）と  ＴＦＭＢ  ２．２４ｇ（０．００７モル）を入れ、モレキュラーシーブを用いて脱水したＤＭＡｃ  ２７．２ｇに溶解した。この溶液にＤＰＳＤＡ  ３．５２ｇ（０．０１モル）を徐々に加え、２５℃で２４時間撹拌した。均一で粘稠なポリイミド前駆体溶液組成物を得た。
【００９４】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００９５】
〔比較例１〕
反応容器中にｔ−ＤＡＣＨ  ７．００ｇ（０．０６１３モル）を入れ、モレキュラーシーブを用いて脱水したＤＭＡｃ  １８３．５７ｇに溶解した後、この溶液に３，３’，４，４’−ビフェニルテトラカルボン酸二無水物（以下、ｓ−ＢＰＤＡと略記することもある）  １８．０３ｇ（０．０６１３モル）を徐々に加え、１２０℃まで加熱し、５分程度で塩が溶解し始めたのを確認した後、２５℃まで急冷し、そのまま２５℃で８時間撹拌した。均一で粘稠なポリイミド前駆体溶液組成物を得た。
【００９６】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００９７】
〔比較例２〕
反応容器中に４，４‘−ジアミノジフェニルエーテル（以下、ＯＤＡと略記することもある）１．２０ｇ（０．００６０モル）を入れ、モレキュラーシーブを用いて脱水したＤＭＡｃ  １８．７７ｇに溶解した後、この溶液にＤＰＳＤＡ  ２．１１ｇ（０．００６０モル）を徐々に加え、２５℃で２４時間撹拌した。均一で粘稠なポリイミド前駆体溶液組成物を得た。
【００９８】
得られたポリイミド前駆体溶液組成物をガラス基板に塗布し、窒素雰囲気下で１２０℃で１時間、１５０℃で３０分、２００℃で３０分、次いで最終的に３５０℃まで昇温して熱的にイミド化を行なって、無色透明な膜厚が約１０μｍのポリイミドフィルムを得た。このフィルムの特性を測定した結果を表２に示す。
【００９９】
【表２】
2013028796.tif 000008
【０１００】
表２に示した結果から分かるとおり、本発明のポリイミドは比較例１、２に比べて優れた光透過性を有している。また、実施例１、５〜８については高い透明性だけでなく、低い複屈折率をも有している。
【０１０１】
本発明によって、優れた透明性、高耐熱性を有するポリイミド、またさらに低複屈折率を有するポリイミドを提供することができる。本発明のポリイミドは、特にフレキシブルなディスプレイやタッチパネルなどの表示装置において透明性基材として好適に用いることができる。